(57)【要約】  高い段差埋め込み性を示すと同時に高いリワーク性を有し、高い打ち抜き性を有する多層粘着テープが提供される。前記多層粘着テープは、第１外郭粘着層、中間粘着層および第２外郭粘着層が順次設けられ、前記中間粘着層のガラス転移温度は−４０℃以上０℃以下であり、前記第１外郭粘着層および前記第２外郭粘着層のガラス転移温度は各々−６０℃以上−２０℃以下であり、前記第１外郭粘着層および前記第２外郭粘着層の各々のガラス転移温度と前記中間粘着層のガラス転移温度との差は５℃以上２５℃以下である。
2020512443.tif 000002
【特許請求の範囲】
【請求項１】
第１外郭粘着層、中間粘着層および第２外郭粘着層が順次設けられ、
前記中間粘着層のガラス転移温度は−４０℃以上０℃以下であり、
前記第１外郭粘着層および前記第２外郭粘着層のガラス転移温度は各々−６０℃以上−２０℃以下であり、
前記第１外郭粘着層および前記第２外郭粘着層の各々のガラス転移温度と前記中間粘着層のガラス転移温度との差は５℃以上２５℃以下である、多層粘着テープ。
【請求項２】
前記中間粘着層は、アルキル基含有（メタ）アクリレートモノマーの重合単位、シクロアルキル基含有（メタ）アクリレートモノマーの重合単位および極性官能基含有モノマーの重合単位を含む中間粘着重合体を含む、請求項１に記載の多層粘着テープ。
【請求項３】
前記シクロアルキル基含有（メタ）アクリレートモノマーの重合単位の含量は、前記中間粘着重合体１００重量部に対して０重量部超３０重量部以下である、請求項２に記載の多層粘着テープ。
【請求項４】
前記極性官能基含有モノマーの重合単位の含量は、前記中間粘着重合体１００重量部に対して０重量部超２０重量部以下である、請求項２に記載の多層粘着テープ。
【請求項５】
前記第１外郭粘着層および前記第２外郭粘着層は、各々独立して、アルキル基含有（メタ）アクリレートモノマーの重合単位および極性官能基含有モノマーの重合単位を含む外郭粘着重合体を含む、請求項１に記載の多層粘着テープ。
【請求項６】
前記極性官能基含有モノマーの重合単位の含量は、前記外郭粘着重合体１００重量部に対して０重量部超過２０重量部以下である、請求項５に記載の多層粘着テープ。
【請求項７】
前記中間粘着層の厚さは、３０μｍ以上１００μｍ以下である、請求項１に記載の多層粘着テープ。
【請求項８】
前記第１外郭粘着層および前記第２外郭粘着層の厚さは、各々、２５μｍ以上６０μｍ以下である、請求項１に記載の多層粘着テープ。
【請求項９】
前記第１外郭粘着層と前記中間粘着層の厚さ比、および前記第２外郭粘着層と前記中間粘着層の厚さ比は、各々、１：４〜２：１である、請求項１に記載の多層粘着テープ。
【請求項１０】
前記多層粘着テープは、前記第１外郭粘着層と中間粘着層との間に設けられた第１界面混合層、および前記第２外郭粘着層と前記中間粘着層との間に設けられた第２界面混合層をさらに含む、請求項１に記載の多層粘着テープ。
【発明の詳細な説明】
【技術分野】
【０００１】
多層粘着テープが提供される。
【背景技術】
【０００２】
電子機器には、様々な部材が粘着剤によって貼り付けられる。例えば、液晶表示装置（Ｌｉｑｕｉｄ  Ｃｒｙｓｔａｌ  Ｄｉｓｐｌａｙ、ＬＣＤ）には、偏光板、位相差板、光学補償フィルム、反射シート、保護フィルムおよび輝度向上フィルムなどのような様々な光学部材が粘着テープによって貼り付けられる。最近、粘着テープを用いる機器の性能向上に応じて、粘着テープに求められる物性も次第に厳しくなっている。具体的には、高い温度変動に応じた優れた耐久性および半永久的な粘着性能を要求する場合もある。さらには、再施工のために粘着テープを除去する時に残余物が残らないリワーク性を要求する場合もある。このように向上した要求事項に適した粘着テープに関する持続的な研究が必要な実情である。
【先行技術文献】
【特許文献】
【０００３】
【特許文献１】韓国公開公報：ＫＲ１０−２０１６−００２５０５０  Ａ
【発明の概要】
【発明が解決しようとする課題】
【０００４】
高い段差埋め込み性を示すと同時に高いリワーク性を有し、高い打ち抜き性を有する多層粘着テープが提供される。
【課題を解決するための手段】
【０００５】
一実施態様において、第１外郭粘着層、中間粘着層および第２外郭粘着層が順次設けられ、前記中間粘着層のガラス転移温度は−４０℃以上０℃以下であり、前記第１外郭粘着層および前記第２外郭粘着層のガラス転移温度は各々−６０℃以上−２０℃以下であり、前記第１外郭粘着層および前記第２外郭粘着層の各々のガラス転移温度と前記中間粘着層のガラス転移温度との差は５℃以上２５℃以下である、多層粘着テープが提供される。
【発明の効果】
【０００６】
一実施態様による多層粘着テープは、高い段差埋め込み性を示すと同時に高いリワーク性を有する。
一実施態様による多層粘着テープは、高い打ち抜き性を有するため、カット時に誤差を最小化することができる。
【図面の簡単な説明】
【０００７】
【図１】一実施態様による多層粘着テープの積層構造の模式図である。
【図２】一実施態様による多層粘着テープの積層構造の模式図である。
【発明を実施するための形態】
【０００８】
本明細書において、ある部材が他の部材「上に」位置しているとする時、これは、ある部材が他の部材に接している場合だけでなく、二つの部材の間にまた他の部材が存在する場合も含む。
本明細書において、ある部分がある構成要素を「含む」とする時、これは、特に反する記載がない限り、他の構成要素を除くものではなく、他の構成要素をさらに含んでもよいことを意味する。
本明細書において、用語「モノマーの重合単位」とは、そのモノマーが重合反応を経てその重合体の骨格、例えば、主鎖または側鎖を形成している形態を意味する。
本明細書において、単位「重量部」とは、各成分間の重量の比率を意味する。
【０００９】
以下では本明細書についてより詳しく説明する。
一実施態様において、第１外郭粘着層、中間粘着層および第２外郭粘着層が順次設けられ、前記中間粘着層のガラス転移温度は−４０℃以上０℃以下であり、前記第１外郭粘着層および前記第２外郭粘着層のガラス転移温度は各々−６０℃以上−２０℃以下であり、前記第１外郭粘着層および前記第２外郭粘着層の各々のガラス転移温度と前記中間粘着層のガラス転移温度との差は５℃以上２５℃以下である、多層粘着テープが提供される。
【００１０】
図１は、一実施態様による多層粘着テープの積層構造の模式図である。具体的には、図１は、第１外郭粘着層１０１、中間粘着層２０１および第２外郭粘着層１０２が順次積層されたものを示す。
【００１１】
本明細書において、ガラス転移温度（ｇｌａｓｓ  ｔｒａｎｓｉｔｉｏｎ  ｔｅｍｐｅｒａｔｕｒｅ、Ｔｇ）は、ＤＳＣ（Ｄｉｆｆｅｒｅｎｔｉａｌ  Ｓｃａｎｎｉｎｇ  Ｃａｌｏｒｉｍｅｔｅｒ）（Ｑ−１０００、ＴＡ  Ｉｎｓｔｒｕｍｅｎｔ社製）を用いて−７０℃〜１００℃の温度範囲で加熱速度５℃／ｍｉｎで昇温して測定する。この時、ガラス転移温度はＤＳＣ曲線の中間点に決定する。
【００１２】
前記中間粘着層のガラス転移温度は、前記第１外郭粘着層および前記第２外郭粘着層の各々のガラス転移温度より高くてもよい。それにより、前記中間粘着層はより高い引張力を有することができる。前記多層粘着テープは、相対的に高いガラス転移温度および高い引張力を有する中間粘着層を含むため、被着体に貼り付けてから再施工のために除去する時によく切れず、除去が容易な長所がある。具体的には、前記中間粘着層は、前記多層粘着テープのリワーク性を向上させる役割をすることができる。
【００１３】
さらに、前記第１外郭粘着層および前記第２外郭粘着層は、低いガラス転移温度を有するため、高い段差埋め込み性を実現することができる。具体的には、前記第１外郭粘着層および前記第２外郭粘着層は、低いガラス転移温度によって高い流動性を有することができる。それにより、前記多層粘着テープは、効果的に段差部を有する部材に埋め込みできる。
【００１４】
前記多層粘着テープは、物性が異なる複数の粘着層を含むことによって、高い段差埋め込み性と高いリワーク性を同時に有することができる。特に、前記第１外郭粘着層および前記第２外郭粘着層の各々と前記中間粘着層とのガラス転移温度の差が５℃以上２５℃以下を満たす場合、前記粘着テープは最適な性能を発揮することができる。
【００１５】
前記中間粘着層のガラス転移温度は、−４０℃以上０℃以下、−４０℃以上−１５℃以下、−４０℃以上−２０以下、または−３５℃以上−２５℃以下であってもよい。前記中間粘着層のガラス転移温度が前記範囲を満たす場合、前記多層粘着テープの打ち抜き性を向上させることができ、前記粘着テープのハンドリングが容易である。また、前記ガラス転移温度の範囲内で、前記多層粘着テープは、より向上した段差埋め込み性を有することができる。
【００１６】
前記第１外郭粘着層および前記第２外郭粘着層のガラス転移温度は、各々、−６０℃以上−２０℃以下、−６０℃以上−３０℃以下、−６０℃以上−４０℃以下、または−５５℃以上−４５℃以下であってもよい。前記第１外郭粘着層および前記第２外郭粘着層のガラス転移温度が各々前記範囲を満たす場合、前記多層粘着テープは、優れた段差埋め込み性を実現することができる。さらに、前記ガラス転移温度の範囲内で、前記多層粘着テープの打ち抜き性の低下を最小化することができる。
【００１７】
前記中間粘着層は、アルキル基含有（メタ）アクリレートモノマーの重合単位、シクロアルキル基含有（メタ）アクリレートモノマーの重合単位および極性官能基含有モノマーの重合単位を含む中間粘着重合体を含むことができる。
【００１８】
前記中間粘着層において、前記アルキル基含有（メタ）アクリレートモノマーの重合単位の含量は、前記中間粘着重合体１００重量部に対して、３０重量部以上９０重量部以下、５０重量部以上８５重量部以下、または６０重量部以上８５重量部以下であってもよい。
【００１９】
また、前記中間粘着層において、前記シクロアルキル基含有（メタ）アクリレートモノマーの重合単位の含量は、前記中間粘着重合体１００重量部に対して、０重量部超３０重量部以下、５重量部以上３０重量部以下、または５重量部以上１５重量部以下であってもよい。前記中間粘着層において、前記シクロアルキル基含有（メタ）アクリレートモノマーの重合単位の含量が前記範囲内である場合、前記多層粘着テープは、適切な付着力を有し、段差を有する部材に適切に埋め込みできる。また、前記含量の範囲内で、前記多層粘着テープは、向上したリワーク性を有することができる。具体的には、前記含量の範囲内で、前記多層粘着テープは、適切な強度を保持することができるため、再施工が必要な場合に被着体から容易に除去できる。また、前記含量の範囲内で、中間粘着剤組成物を容易に塗布および硬化することができる。さらには、前記含量の範囲内で、前記中間粘着層内の遅延気泡（ｄｅｌａｙｅｄ  ｂｕｂｂｌｅ）の急激な増加を防止することができる。
【００２０】
前記中間粘着層において、前記極性官能基含有モノマーの重合単位の含量は、前記中間粘着重合体１００重量部に対して、０重量部超２０重量部以下、５重量部以上２０重量部以下、または５重量部以上１５重量部以下であってもよい。前記中間粘着層において、前記極性官能基含有モノマーの重合単位の含量が前記範囲内である場合、前記多層粘着テープは、リワーク性と段差埋め込み性を同時に適切なレベルに有することができる。具体的には、前記含量の範囲内で、前記中間粘着層の適切な凝集力を確保することができ、それにより、前記多層粘着テープは、高いリワーク性と段差埋め込み性を同時に有することができる。さらには、前記含量の範囲内で、前記多層粘着テープの段差埋め込み性および打ち抜き性能を効果的に向上でき、前記多層粘着テープが被着体に貼り付けられて一定時間の経過後に発生する遅延気泡（ｄｅｌａｙｅｄ  ｂｕｂｂｌｅ）の発生が抑制できる。
【００２１】
前記第１外郭粘着層および前記第２外郭粘着層は、各々独立して、アルキル基含有（メタ）アクリレートモノマーの重合単位および極性官能基含有モノマーの重合単位を含む外郭粘着重合体を含むことができる。
【００２２】
前記外郭粘着層において、前記アルキル基含有（メタ）アクリレートモノマーの重合単位の含量は、前記外郭粘着重合体１００重量部に対して、５０重量部以上９８重量部以下、７０重量部以上９８重量部以下、８０重量部以上９５重量部以下、または９０重量部以上９５重量部以下であってもよい。
【００２３】
前記外郭粘着層において、前記極性官能基含有モノマーの重合単位の含量は、前記外郭粘着重合体１００重量部に対して、０重量部超２０重量部以下、０重量部超１０重量部以下、１重量部以上１０重量部以下、または３重量部以上７重量部以下であってもよい。前記外郭粘着層において、前記極性官能基含有モノマーの重合単位の含量が前記範囲内である場合、前記多層粘着テープの付着力および段差埋め込み性を同時に適切なレベルに実現できるという長所がある。さらには、前記含量の範囲内で、前記多層粘着テープが被着体に貼り付けられて一定時間の経過後に発生する遅延気泡（ｄｅｌａｙｅｄ  ｂｕｂｂｌｅ）の発生を抑制することができる。また、前記含量の範囲内で、前記多層粘着テープは、前記第１外郭粘着層および第２外郭粘着層が適切な粘着力を実現することができる。
【００２４】
前記外郭粘着重合体は、ヘテロシクロアルキル基含有（メタ）アクリレートモノマーの重合単位をさらに含むことができる。
【００２５】
前記ヘテロシクロアルキル基は、官能基内に不飽和結合が存在せず炭素以外のヘテロ元素が含まれた環構造を含むことができる。さらに、前記ヘテロシクロアルキル基は、炭素数３〜２０の単環式環（ｍｏｎｏｃｙｃｌｉｃ  ｒｉｎｇ）または多環式環（ｐｏｌｙｃｙｃｌｉｃ  ｒｉｎｇ）の構造において一つ以上の炭素がヘテロ元素で置換された構造を含むことができる。
【００２６】
前記ヘテロシクロアルキル基含有（メタ）アクリレートモノマーはテトラヒドロフルフリルアクリレート（ＴＨＦＡ）、テトラヒドロフルフリルメタクリレート、テトラヒドロピラニルアクリレート（ＴＨＰＡ）、アクリロイルモルホリンおよび環状トリメチロールプロパンホルマールアクリレート（ＣＴＦＡ、ｃｙｃｌｉｃｔｒｉｍｅｔｈｙｌｏｌ−ｐｒｏｐａｎｅｆｏｒｍａｌａｃｒｙｌａｔｅ）からなる群より選択される１種以上であってもよいが、これらに制限されるものではない。
【００２７】
前記ヘテロシクロアルキル基含有（メタ）アクリレートモノマーの重合単位の含量は、前記外郭粘着重合体１００重量部に対して１重量部以上１５重量部以下、具体的には、５重量部以上１５重量部以下であってもよい。
【００２８】
前記中間粘着重合体は、アルキル基含有（メタ）アクリレートモノマー、シクロアルキル基含有（メタ）アクリレートモノマーおよび極性官能基含有モノマーを含む組成物を溶液重合して形成されたものであってもよい。具体的には、前記中間粘着重合体は、前記組成物を熱重合および／または光重合によって前記モノマーを重合して形成されたものであってもよい。
【００２９】
また、前記第１外郭粘着重合体および前記第２外郭粘着重合体は、各々、アルキル基含有（メタ）アクリレートモノマーおよび極性官能基含有モノマーを含む組成物を溶液重合して形成されたものであってもよい。具体的には、前記第１外郭粘着重合体および前記第２外郭粘着重合体は、前記組成物を熱重合および／または光重合によって前記モノマーを重合して形成されたものであってもよい。
【００３０】
前記中間粘着重合体、前記第１外郭粘着重合体および前記第２外郭粘着重合体は、各々、当業界で一般的に用いられる架橋剤、重合開始剤、粘着付与剤などの追加物質を必要に応じてさらに含むことができる。
【００３１】
本明細書において、「（メタ）アクリレート」とは、「アクリレート」または「メタクリレート」を意味する。
【００３２】
前記シクロアルキル基は、官能基内に不飽和結合が存在しない炭素環構造を含むことができる。さらに、前記シクロアルキル基は、炭素数３〜２０の単環式環（ｍｏｎｏｃｙｃｌｉｃ  ｒｉｎｇ）または多環式環（ｐｏｌｙｃｙｃｌｉｃ  ｒｉｎｇ）を含むことができる。
【００３３】
前記アルキル基含有（メタ）アクリレートモノマーは、炭素数１〜２０のアルキル基を有する（メタ）アクリレートであってもよい。具体的には、前記アルキル基含有（メタ）アクリレートモノマーはメチル（メタ）アクリレート、エチル（メタ）アクリレート、イソボルニルメチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−メチルヘキシル（メタ）アクリレート、２−エチルブチル（メタ）アクリレート、ｎ−オクチル（メタ）アクリレートおよびイソオクチル（メタ）アクリレートからなる群より選択される１種以上であってもよいが、これらに制限されるものではない。
【００３４】
前記シクロアルキル基含有（メタ）アクリレートモノマーはシクロヘキシルアクリレート（ＣＨＡ）、シクロヘキシルメタクリレート（ＣＨＭＡ）、イソボルニルアクリレート（ＩＢＯＡ）、イソボルニルメタクリレート（ＩＢＯＭＡ）、イソボルニルメチル（メタ）アクリレートおよび３，３，５−トリメチルシクロヘキシルアクリレート（ＴＭＣＨＡ、３，３，５−ｔｒｉｍｅｔｈｙｌｃｙｃｌｏｈｅｘｙｌａｃｒｙｌａｔｅ）からなる群より選択される１種以上であってもよいが、これらに制限されるものではない。
【００３５】
前記極性官能基含有モノマーは、ヒドロキシ基含有モノマー、カルボキシ基含有モノマーおよび窒素含有モノマーからなる群より選択される１種以上のモノマーを含むことができる。
【００３６】
前記ヒドロキシ基含有モノマーは２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレートおよび２−ヒドロキシプロピレングリコール（メタ）アクリレートからなる群より選択される１種以上であってもよいが、これらに制限されるものではない。
【００３７】
前記カルボキシ基含有モノマーはアクリル酸、メタクリル酸、２−カルボキシエチルアクリル酸、３−カルボキシプロピルアクリル酸、２−（メタ）アクリロイルオキシ酢酸、３−（メタ）アクリロイルオキシプロピル酸、４−（メタ）アクリロイルオキシブチル酸、アクリル酸二量体、イタコン酸およびマレイン酸からなる群より選択される１種以上であってもよいが、これらに制限されるものではない。
【００３８】
前記窒素含有モノマーは２−イソシアナトエチル（メタ）アクリレート、３−イソシアナトプロピル（メタ）アクリレート、４−イソシアナトブチル（メタ）アクリレート、（メタ）アクリルアミド、Ｎ−ビニルピロリドン、ジメチルアクリルアミドおよびＮ−ビニルカプロラクタムからなる群より選択される１種以上であってもよいが、これらに制限されるものではない。
【００３９】
前記中間粘着層の厚さは、３０μｍ以上１００μｍ以下、５０μｍ以上１００μｍ以下、５０μｍ以上８０μｍ以下、または６０μｍ以上８０μｍ以下であってもよい。前記中間粘着層の厚さが前記範囲内である場合、前記多層粘着テープは、適切な硬度を有するため、優れたリワーク性および段差埋め込み性を実現することができる。
【００４０】
前記第１外郭粘着層および前記第２外郭粘着層の厚さは、各々、２５μｍ以上６０μｍ以下、具体的には、２５μｍ以上５０μｍ以下であってもよい。前記第１外郭粘着層および前記第２外郭粘着層の厚さが前記範囲内である場合、前記多層粘着テープは、優れた段差埋め込み性を有することができる。
【００４１】
前記多層粘着テープの総厚さは、１００μｍ以上２５０μｍ以下、具体的には、１００μｍ以上２００μｍ以下、または１２０μｍ以上１７０μｍ以下であってもよい。前記多層粘着テープの総厚さが前記範囲内である場合、前記多層粘着テープは、薄い厚さを有するにもかかわらず、高い粘着性、段差吸収性およびリワーク性を同時に有することができる。
【００４２】
前記第１外郭粘着層および前記第２外郭粘着層は、同一な組成の組成物を用いて形成されたものであってもよい。さらに、前記第１外郭粘着層および前記第２外郭粘着層の厚さは同一であってもよい。
【００４３】
前記第１外郭粘着層と前記中間粘着層の厚さ比、および前記第２外郭粘着層と前記中間粘着層の厚さ比は、各々、１：４〜２：１、具体的には、１：０．７〜１：２、または１：０．７〜１：１．５であってもよい。前記第１外郭粘着層および前記第２外郭粘着層の各々に対する前記中間粘着層の厚さ比が前記範囲内である場合、前記多層粘着テープは、優れた段差埋め込み性とリワーク性を同時に有することができ、打ち抜き性能にも優れる。
【００４４】
前記多層粘着テープは、前記第１外郭粘着層と中間粘着層との間に設けられた第１界面混合層、および前記第２外郭粘着層と前記中間粘着層との間に設けられた第２界面混合層をさらに含むことができる。具体的には、前記第１界面混合層は、前記第１外郭粘着層を構成する物質と前記中間粘着層を構成する物質を全て含むことができる。さらに、前記第２界面混合層は、前記第２外郭粘着層を構成する物質と前記中間粘着層を構成する物質を全て含むことができる。
【００４５】
図２は、一実施態様による多層粘着テープの積層構造の模式図である。具体的には、図２は、第１外郭粘着層１０１と中間粘着層２０１との間に第１界面混合層３０１が設けられ、中間粘着層２０１と第２外郭粘着層１０２との間に第２界面混合層３０２が設けられた多層粘着テープを示す。
【００４６】
前記多層粘着テープは、第１外郭粘着剤組成物、中間粘着剤組成物および 第２外郭粘着剤組成物を順次積層した後、同時に硬化、具体的には光硬化させて製造されるものであってもよい。
【００４７】
前記第１外郭粘着剤組成物は硬化後に前記第１外郭粘着層を構成し、前記中間粘着剤組成物は硬化後に前記中間粘着層を構成し、前記第２外郭粘着剤組成物は硬化後に前記第２外郭粘着層を構成することができる。具体的には、前記多層粘着テープは、各層を別途に製造した後にそれを接合するのではなく、液状組成物を積層した後にそれを同時に硬化する方法により製造できる。そのため、前記多層粘着テープを構成する各層間には液混じり区間が発生しうる。前記多層粘着テープは、このような液混じり区間により、一般的な多層粘着テープに比べて優れた層間付着力を確保することができ、極低温の環境においても層間の界面分離現象が発生しない。
【００４８】
前記第１外郭粘着剤組成物と前記中間粘着剤組成物の界面、および前記中間粘着剤組成物と前記第２外郭粘着剤組成物の界面は、各々、液混じりに応じた界面層が存在しうる。具体的には、前記第１外郭粘着剤組成物と前記中間粘着剤組成物の界面における液混じりによる界面層は、硬化後に前記第１界面混合層を構成することができる。また、前記中間粘着剤組成物と前記第２外郭粘着剤組成物の界面における液混じりによる界面層は、硬化後に前記第２界面混合層を構成することができる。
【００４９】
前記第１外郭粘着剤組成物、前記中間粘着剤組成物および前記第２外郭粘着剤組成物は、順次に基材上に塗布されることができる。また、前記第１外郭粘着剤組成物、前記中間粘着剤組成物および前記第２外郭粘着剤組成物は、同時に基材上に順次塗布されることができる。さらに、前記粘着剤組成物は、スロット−ダイ、リップ−ダイなどの当業界で一般的に用いられる方法により塗布されることができる。
【００５０】
前記中間粘着層の厚さは、前記第１界面混合層の中心から前記第２界面混合層の中心までの最短距離であってもよい。また、前記第１外郭粘着層の厚さは、前記第１界面混合層の中心から前記第１外郭粘着層の外側面までの最短距離であってもよい。さらに、前記第２外郭粘着層の厚さは、前記第２界面混合層の中心から前記第２外郭粘着層の外側面までの最短距離であってもよい。
【００５１】
前記多層粘着テープは、前記中間粘着剤組成物および前記外郭粘着剤組成物を各々フィルムに硬化させた後、それらを張り合わせることにより製造されるものであってもよい。具体的には、前記多層粘着テープは、第１外郭粘着層、中間粘着層および第２外郭粘着層を各々別途にフィルム形態に製造した後、それらを順次積層した後に圧着して製造することができる。但し、前記製造方法に限定されるものではなく、前記多層粘着テープは、当業界で一般的に適用される製造法を用いて製造することができる。
【００５２】
前記多層粘着テープは、偏光板、位相差板、光学補償フィルム、反射シート、保護フィルムおよび輝度向上フィルムなどのような様々な光学部材の貼り付けのための用途として用いることができる。但し、これらに限定されるものではなく、当業界で使用できる用途として特に制限されずに用いることができる。
【実施例】
【００５３】
以下、本発明を具体的に説明するために実施例を挙げて詳しく説明することにする。但し、本発明に係る実施例は種々の他の形態に変形することができるものであって、本発明の範囲が下記に記述する実施例に限定されるものではない。本明細書の実施例は、当業界における平均的な知識を有する者に本発明をより完全に説明するために提供されるものである。
【００５４】
［実施例１］
組成物１００重量部に対し、８０重量部の２−エチルヘキシルアクリレート、１０重量部のイソボルニルメタクリレート、１０重量部のアクリル酸を含む中間粘着剤組成物を製造した。
さらに、組成物１００重量部に対し、９４重量部の２−エチルヘキシルアクリレートおよび６重量部のアクリル酸を含む外郭粘着剤組成物を製造した。
前記外郭粘着剤組成物、前記中間粘着剤組成物および前記外郭粘着剤組成物を各々４５μｍ、６０μｍおよび４５μｍの厚さに順次塗布した後、ＵＶ照射により同時に硬化させて、第１外郭粘着層、中間粘着層および第２外郭粘着層が順次設けられた多層粘着テープを製造した。
実施例１による多層粘着テープの中間粘着層のガラス転移温度は約−３０℃であり、第１および第２外郭粘着層の各々のガラス転移温度は約−５０℃であった。
【００５５】
［実施例２］
外郭粘着剤組成物のアクリル酸を２−カルボキシエチルアクリル酸に変更したことを除いては、実施例１と同様の方法により多層粘着テープを製造した。
実施例２による多層粘着テープの中間粘着層のガラス転移温度は約−３０℃であり、第１および第２外郭粘着層の各々のガラス転移温度は約−５０℃であった。
【００５６】
［比較例１］
外郭粘着剤組成物のアクリル酸の含量を１重量部に調節したことを除いては、実施例１と同様の方法により多層粘着テープを製造した。
比較例１による多層粘着テープの中間粘着層のガラス転移温度は約−３０℃であり、第１および第２外郭粘着層の各々のガラス転移温度は約−７０℃であった。
【００５７】
［比較例２］
外郭粘着剤組成物のアクリル酸の含量を１５重量部に調節したことを除いては、実施例１と同様の方法により多層粘着テープを製造した。
比較例２による多層粘着テープの中間粘着層のガラス転移温度は約−３０℃であり、第１および第２外郭粘着層の各々のガラス転移温度は約−１０℃であった。
【００５８】
［比較例３］
中間粘着剤組成物のイソボルニルメタクリレートの含量を３０重量部に調節し、外郭粘着剤組成物のアクリル酸の含量を２重量部に調節したことを除いては、実施例１と同様の方法により多層粘着テープを製造した。
比較例３による多層粘着テープの中間粘着層のガラス転移温度は約５℃であり、第１および第２外郭粘着層の各々のガラス転移温度は約−６０℃であった。
【００５９】
［比較例４］
中間粘着剤組成物のイソボルニルメタクリレートの含量を２重量部に調節したことを除いては、実施例１と同様の方法により多層粘着テープを製造した。
比較例４による多層粘着テープの中間粘着層のガラス転移温度は約−５０℃であり、第１および第２外郭粘着層の各々のガラス転移温度は約−５０℃であった。
【００６０】
［比較例５］
中間粘着剤組成物がイソボルニルメタクリレートを含まないようにし、中間粘着剤組成物が２２重量部のアクリル酸を含むようにしたことを除いては、実施例１と同様の方法により多層粘着テープを製造した。
比較例５による多層粘着テープの中間粘着層のガラス転移温度は約−３０℃であり、第１および第２外郭粘着層の各々のガラス転移温度は約−５０℃であった。
前記実施例および比較例における組成およびガラス転移温度を下記の表１に整理した。
【００６１】
【表１】
2020512443.tif 000003
＊ＡＡ：アクリル酸
＊ＩＢＯＭＡ：イソボルニルメタクリレート
＊Ｂ−ＣＥＡ：２−カルボキシエチルアクリル酸
【００６２】
［実験例］
前記実施例および比較例による多層粘着テープの物性を評価して下記の表２に示す。
リワーク性の評価
製造された多層粘着テープをガラス基板に貼り付け、４０℃および４ｂａｒ条件のオートクレーブに２０分間放置した後、多層粘着テープを除去する時、多層粘着テープが切れずに一度に全て除去される場合には「◎」に、多層粘着テープが切れるが、５回以下の除去作業が必要な場合には「○」に、 多層粘着テープが容易に切れて６回以上の除去作業が必要な場合には「△」に、 多層粘着テープが容易に切れて除去作業が不可能な場合には「×」に評価した。
【００６３】
段差埋め込み性の評価
２０μｍの印刷段差を有するベゼル部および印刷段差のない画面部を有するガラス基板上に製造された多層粘着テープを貼り付け、その上に０．５５Ｔ厚さのガラス基板を積層した。そして、４０℃および４ｂａｒ条件のオートクレーブに２０分間放置した後、ベゼル部の４個の頂点部分での段差を十分に克服できないために生成される気泡の個数および２４時間経過後の画面部での遅延気泡（ｄｅｌａｙｅｄ  ｂｕｂｂｌｅ）を確認して段差埋め込み性を評価した。具体的には、遅延気泡が２個以下であり、遅延気泡（ｄｅｌａｙｅｄ  ｂｕｂｂｌｅ）が発生しない場合には「◎」に、遅延気泡が２〜３個であり、遅延気泡（ｄｅｌａｙｅｄ  ｂｕｂｂｌｅ）が弱く発生する場合には「○」に、遅延気泡が３〜４個であり、遅延気泡（ｄｅｌａｙｅｄ  ｂｕｂｂｌｅ）が強く発生する場合には「△」に、遅延気泡が４個以上であり、遅延気泡（ｄｅｌａｙｅｄ  ｂｕｂｂｌｅ）が強く発生する場合には「×」に評価した。
【００６４】
打ち抜き性能の評価
製造された多層粘着テープをトムソン打抜機を用いて打ち抜き時の糊残りの発生有無および刃部および打ち抜き部に糊残りがくっ付いて打ち抜き工程収率が減少する程度などを測定して打ち抜き性能を評価した。具体的には、糊残りの発生なしに打ち抜きされ、打ち抜き工程収率が９５％以上であり、打ち抜きしてから一週間の経過後に打ち抜き面から粘着剤の流れがない場合には「◎」に、糊残りの発生なしに打ち抜きされ、打ち抜き工程収率が８０％以上９５％未満であり、打ち抜きしてから一週間の経過後に打ち抜き面から粘着剤の流れがない場合には「○」に、糊残りの発生なしに打ち抜きされ、打ち抜き工程収率が５０％以上８０％未満であり、打ち抜きしてから一週間の経過後に打ち抜き面から粘着剤の流れが発生する場合には「△」に、糊残りの発生なしに打ち抜きされ、打ち抜き工程収率が５０％未満であり、打ち抜きしてから一週間の経過後に打ち抜き面から粘着剤の流れが発生する場合には「×」に評価した。
【００６５】
【表２】
2020512443.tif 000004
【００６６】
表２によれば、比較例１は、中間粘着層と外郭粘着層のガラス転移温度差が過度に大きいため、リワーク性と打ち抜き性能が非常に低調であることが分かる。また、比較例２は、外郭粘着層のアクリル酸の含量が過度に高いため、段差埋め込み性が低調であることが分かる。また、比較例３は、中間粘着層のガラス転移温度が過度に高く、中間粘着層と外郭粘着層のガラス転移温度差も過度に大きいため、段差埋め込み性が低調であることが分かる。また、比較例４は、中間粘着層のガラス転移温度が過度に低いため、リワーク性および打ち抜き性能が低調であることが分かる。さらに、比較例５は、シクロアルキル基含有（メタ）アクリレートモノマーを含まないことによって、中間粘着層の硬度が確保されないため、リワーク性が低調であることが分かる。
【符号の説明】
【００６７】
１０１  ・・・第１外郭粘着層
１０２  ・・・第２外郭粘着層
２０１  ・・・中間粘着層
３０１  ・・・第１界面混合層
３０２  ・・・第２界面混合層
【図１】
2020512443.tif 000005
【図２】
2020512443.tif 000006
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
第１外郭粘着層、中間粘着層および第２外郭粘着層が順次設けられ、
前記中間粘着層のガラス転移温度は−４０℃以上０℃以下であり、
前記第１外郭粘着層および前記第２外郭粘着層のガラス転移温度は各々−６０℃以上−２０℃以下であり、
前記第１外郭粘着層および前記第２外郭粘着層の各々のガラス転移温度と前記中間粘着層のガラス転移温度との差は５℃以上２５℃以下である、多層粘着テープ。
【請求項２】
前記中間粘着層は、アルキル基含有（メタ）アクリレートモノマーの重合単位、シクロアルキル基含有（メタ）アクリレートモノマーの重合単位および極性官能基含有モノマーの重合単位を含む中間粘着重合体を含む、請求項１に記載の多層粘着テープ。
【請求項３】
前記シクロアルキル基含有（メタ）アクリレートモノマーの重合単位の含量は、前記中間粘着重合体１００重量部に対して０重量部超３０重量部以下である、請求項２に記載の多層粘着テープ。
【請求項４】
前記極性官能基含有モノマーの重合単位の含量は、前記中間粘着重合体１００重量部に対して０重量部超２０重量部以下である、請求項２に記載の多層粘着テープ。
【請求項５】
前記第１外郭粘着層および前記第２外郭粘着層は、各々独立して、アルキル基含有（メタ）アクリレートモノマーの重合単位および極性官能基含有モノマーの重合単位を含む外郭粘着重合体を含む、請求項１に記載の多層粘着テープ。
【請求項６】
前記極性官能基含有モノマーの重合単位の含量は、前記外郭粘着重合体１００重量部に対して０重量部超過２０重量部以下である、請求項５に記載の多層粘着テープ。
【請求項７】
前記中間粘着層の厚さは、３０μｍ以上１００μｍ以下である、請求項１から６のいずれか一項に記載の多層粘着テープ。
【請求項８】
前記第１外郭粘着層および前記第２外郭粘着層の厚さは、各々、２５μｍ以上６０μｍ以下である、請求項１から７のいずれか一項に記載の多層粘着テープ。
【請求項９】
前記第１外郭粘着層と前記中間粘着層の厚さ比、および前記第２外郭粘着層と前記中間粘着層の厚さ比は、各々、１：４〜２：１である、請求項１から８のいずれか一項に記載の多層粘着テープ。
【請求項１０】
前記多層粘着テープは、前記第１外郭粘着層と中間粘着層との間に設けられた第１界面混合層、および前記第２外郭粘着層と前記中間粘着層との間に設けられた第２界面混合層をさらに含む、請求項１から９のいずれか一項に記載の多層粘着テープ。
【国際調査報告】
2020512443.tif 000007
2020512443.tif 000008
2020512443.tif 000009
2020512443.tif 000010